【手続補正書】
【提出日】平成28年4月13日(2016.4.13)
【手続補正１】
【補正対象書類名】特許請求の範囲
【補正対象項目名】全文
【補正方法】変更
【補正の内容】
【特許請求の範囲】
【請求項１】
表地と裏地とその間にスパイラル捲縮繊維と中空高捲縮繊維を含んだ不織布からなる中綿を配した複合材料からなる中綿入り衣服であって、ＪＩＳ  Ｌ  １０９６（２０１０年版）「織物及び編物の生地試験方法」の伸び率Ａ法（定速伸長法）に従って測定した該複合材料の伸長率が５〜２５％の範囲にあり、該複合材料の厚さが５．０mm以下であって、該複合材料のｃｌｏ値が１．４〜２．５であることを特徴とする中綿入り衣服。
【請求項２】
該複合材料の目付が２００g/m2以上４００g/m2以下であって、該複合材料の繊維密度が０．０５〜０．１２ｇ／cm3であることを特徴とする請求項１記載の中綿入り衣服。
【請求項３】
表地の通気量が５０cc/cm2・sec以上２００cc/cm2・sec以下であることを特徴とする請求項１記載の中綿入り衣服。
【請求項４】
中綿入り衣服が、上衣であることを特徴とする請求項１から３のいずれかに記載の中綿入り衣服。
【請求項５】
中綿入り衣服が、下衣であることを特徴とする請求項１から３のいずれかに記載の中綿入り衣服。
【手続補正２】
【補正対象書類名】明細書
【補正対象項目名】０００５
【補正方法】変更
【補正の内容】
【０００５】
【特許文献１】特開２０１２−２４１２９２
【特許文献２】特開２００４−２８５４９２
【特許文献３】特開２０１０−１８９４１
【特許文献４】特開２０１２−１７２２７６
【手続補正３】
【補正対象書類名】明細書
【補正対象項目名】０００８
【補正方法】変更
【補正の内容】
【０００８】
すなわち、表地と裏地とその間にスパイラル捲縮繊維と中空高捲縮繊維を含んだ不織布からなる中綿を配した複合材料からなる中綿入り衣服であって、ＪＩＳ  Ｌ  １０９６（２０１０年版）「織物及び編物の生地試験方法」の伸び率Ａ法（定速伸長法）に従って測定した該複合材料の伸長率が５〜２０％の範囲にあり、かつ、該複合材料の厚さが５．０mm以下であって、該複合材料のｃｌｏ値が１．４〜２．５であることを特徴とする中綿入り衣服、である。
本発明の中綿衣服は、該複合材料の目付が２００g/m2以上４００g/m2以下であって、該複合材料の繊維密度が０．０５〜０．１２g/cm3であることが好ましい。
本発明の中綿入り衣服は、表地の通気量が５０cc/cm2・sec以上２００cc/cm2・sec以下であることが好ましい。
本発明の中綿入り衣服は、上衣であることが好ましい。ここで、本発明において、上衣として、ジャケット、スーツ、ワンピース、コート、学生服、ユニフォームなどが例示される。
本発明の中綿入り衣服は、下衣であることが好ましい。ここで、本発明において、下衣として、スカート、パンツなどが例示される。
【手続補正４】
【補正対象書類名】明細書
【補正対象項目名】００１１
【補正方法】変更
【補正の内容】
【００１１】
本発明の中綿入り衣服は、少なくとも表地と裏地とその中間に配した中綿から構成され、各々の素材は特に限定されるものではないが、ポリエステル系繊維やナイロン繊維、アクリル繊維などの合成繊維や、ウール、レーヨン、綿などの天然繊維を単独もしくは混合したものを用いることができる。
本発明で使用する中綿は、スパイラル捲縮繊維と中空高捲縮繊維を含んだ中綿とすることにより伸縮性を付与することができる。ここでスパイラル捲縮繊維とは、例えば、熱収縮に差を有する樹脂成分を偏芯状または貼り合わせ状の断面構造を有する、いわゆる潜在捲縮繊維を加熱させて顕在捲縮化したものなどを意味する。この他、繊維をナイフエッジ上などで擦過させ繊維の片側の分子配向を乱すことにより潜在捲縮性を与えた繊維や、繊維を紡糸する際に片側を冷却しながら紡糸した繊維や、仮撚加工による繊維などを顕在捲縮化させたものであっても良い。
また、本発明で使用する中空捲縮繊維は、その中空率を１０％以上、さらには１５％以上とするのが好ましい。中空率を上記好ましい範囲とした場合、基材を構成した際の弾力性向上を図ることが容易となる。当該中空率の上限については特に限定するものではないが、中空率が高くなると繊維自体に割れが生じやすいので、概ね３５％以下であることが好ましい。ここでいう中空率（％）は、糸条の単繊維横断面部に関して、顕微鏡を用いた画像処理装置、または顕微鏡写真から下記式で求める。
中空率（％）＝（中空部の面積／単繊維全体の面積）×１００
このような潜在捲縮性繊維を含むウエブを形成し、該ウエブに接着剤をスプレーし、乾燥機中で  繊維ウエブを形成した後、バインダーによって接着したり、繊維の融着性を利用して融着したり、エアや水流やニードルによって絡合したり、或いはこれらを適宜組み合わせることによって、伸縮性のある中綿を得ることができる。
【手続補正５】
【補正対象書類名】明細書
【補正対象項目名】００１４
【補正方法】変更
【補正の内容】
【００１４】
本発明に用いる複合材料の厚さは５．０mm以下であって、ｃｌｏ値が１．４〜２．５であることが必要である。なお、中綿及び複合材料の厚さはＪＩＳ  Ｌ  １０９７（２０１０年版）「合成繊維ふとんわた試験方法」の比容積（かさ高性）の厚さ試験方法に準拠し、荷重を０．１８９g/cm2のアクリル板に変更して測定した。なお、詳細な試験方法については後述する実施例の項に記載した。
【手続補正６】
【補正対象書類名】明細書
【補正対象項目名】００１５
【補正方法】変更
【補正の内容】
【００１５】
複合材料の厚さが５．０mmを超えるとデザインに制約があり、スリムな着用スタイルを作ることはできないし、着ぶくれしたような印象を与えてしまう。また、衣服を脱いで手に持った時嵩張り邪魔になる。特に中衣として使用する場合は、着脱しないこともあるため複合材料の厚さを５．０mm以下とすることが必要である。
保温性については、ＫＥＳ−Ｆ７（カトーテック(株)製）を用い、ドライコンタクト法にて計測した熱損失量から求められるｃｌｏ値を保温性の指標とした。ｃｌｏ値１とは、気温２１．２℃、湿度５０％ＲＨ以下、気流１０cm／秒の室内で静かに椅子に座っている人が快適に感じ、平均皮膚温を３３℃に維持できる時の保温力をいう。
実験結果より冬期のアウトドアやフィッシングのような寒冷な環境では、少なくともｃｌｏ値２．５以上の防寒衣料が必要であり、ｃｌｏ値２．５以上を得るためには５．０mm以上の厚さが必要となる。
一方、タウンや工場など屋内で着用するような中綿入り衣服としては薄くてある程度の保温性があれば適応できるため、ｃｌｏ値は１．４〜２．５の範囲であることが必要である。
ｃｌｏ値が２．５を超えると屋内では暑すぎるため屋内と屋外を出入りする場合には着脱が必要で、着用したまま屋内に入ると発汗するほどになってしまい、体調管理が困難となる。一方、ｃｌｏ値が１．４未満であると保温性が不足する。
【手続補正７】
【補正対象書類名】明細書
【補正対象項目名】００１６
【補正方法】変更
【補正の内容】
【００１６】
本発明の中綿入り衣服に用いる複合材料の目付は２００g/m2以上４００g/m2以下であって、複合材料の繊維密度が０．０３〜０．１５g/cm3であることが好ましい。なお、目付はＪＩＳ  Ｌ  １０９６（２０１０年版）「織物及び編物の生地試験方法」の単位面積あたりの質量の測定方法に従い測定した。
【手続補正８】
【補正対象書類名】明細書
【補正対象項目名】００２７
【補正方法】変更
【補正の内容】
【００２７】
（１／０．１５５）×（△Ｔ×Ａ／Ｗ）
ここで、△Ｔ：ＢＴとＴとの温度差、Ａ：ＢＴ板面積（０．０１m2）、Ｗ：熱損失量をそれぞれ表す。なお、ＢＴはＢ．Ｔ．Ｂｏｘ（Bottom Temperature Box、熱源台）の温度を示し、ＴはＴ．Ｂｏｘ（Temperature detecting Box、温度検出及び貯熱板）を示す。
（４）繊維密度
複合材料の目付／複合材料の厚さ  を算出し、繊維密度（g/cm3）とする。
（５）通気量
表地の通気量は、ＪＩＳ  Ｌ  １０９６（２０１０年版）「織物及び編物の生地試験方法」の通気性Ａ法（フラジール法）に従い測定した。
（６）外観の審美性、着心地の評価
できあがった中綿入り衣服をモニターに着用させ、審美性、着用感について官能評価を実施した。その評価基準を表１に示す。モニターは年齢が３０代から５０代の男性５名女性５名であった。着用した結果の平均点を各評価点数として表３に示す。各評価点数の合計点数を総合評価とし、総合評価が大きいものほど優れていることを示す。